(57)【要約】  本発明は、陽極集電体上に陽極材コーティング層が形成されている陽極；陰極集電体上に陰極材コーティング層が形成されている陰極；及び陽極と陰極の間に挟まれている多孔性高分子膜；を含み、陽極、陰極及び多孔性高分子膜は、最外側電極が陰極になるように平面を基準に高さ方向に積層されており、陽極材コーティング層のコーティング面積は陰極材コーティング層のコーティング面積より広いことを特徴とする電極積層体を提供する。
2016506603.tif 000002
【特許請求の範囲】
【請求項１】
陽極集電体上に陽極材コーティング層が形成されている陽極；陰極集電体上に陰極材コーティング層が形成されている陰極；及び陽極と陰極の間に挟まれている多孔性高分子膜；を含み、
陽極、陰極及び多孔性高分子膜は、最外側電極が陰極になるように、平面を基準に高さ方向に積層されており、
陽極材コーティング層のコーティング面積は陰極材コーティング層のコーティング面積より広いことを特徴とする、電極積層体。
【請求項２】
単位面積当たり陽極活物質の質量が単位面積当たり陰極活物質の質量より大きいことを特徴とする、請求項１に記載の電極積層体。
【請求項３】
単位面積当たり陰極の可逆容量に対する単位面積当たり陽極の可逆容量の比は１以下であることを特徴とする、請求項１に記載の電極積層体。
【請求項４】
陽極厚さは陰極の厚さと同一であることを特徴とする、請求項１に記載の電極積層体。
【請求項５】
陽極厚さは陰極の厚さより厚いことを特徴とする、請求項１に記載の電極積層体。
【請求項６】
陽極材コーティング層の体積は陰極材コーティング層の体積と同一であることを特徴とする、請求項１に記載の電極積層体。
【請求項７】
陽極材コーティング層の体積は陰極材コーティング層の体積より大きいことを特徴とする、請求項１に記載の電極積層体。
【請求項８】
前記電極積層体は、陰極が陽極間に位置し、陽極と陰極の間には多孔性高分子膜が挟まれている構造の第１単位体と、陽極が陰極の間に位置し、陽極と陰極の間には多孔性分離膜が挟まれている構造の第２単位体との組合せであることを特徴とする、請求項１に記載の電極積層体。
【請求項９】
前記陽極材コーティング層は下記化学式１で表現されるスピネル構造のリチウム金属酸化物を含んでいることを特徴とする、請求項１に記載の電極積層体：
ＬｉｘＭｙＭｎ２−ｙＯ４−ｚＡｚ      （１）
前記式で、０．９≦ｘ≦１．２、０＜ｙ＜２、０≦ｚ＜０．２であり、
Ｍは、Ａｌ、Ｍｇ、Ｎｉ、Ｃｏ、Ｆｅ、Ｃｒ、Ｖ、Ｔｉ、Ｃｕ、Ｂ、Ｃａ、Ｚｎ、Ｚｒ、Ｎｂ、Ｍｏ、Ｓｒ、Ｓｂ、Ｗ、Ｔｉ及びＢｉからなる群から選択される一つ以上の元素であり、
Ａは−１または−２価の一つ以上の陰イオンである。
【請求項１０】
前記化学式１の酸化物は下記化学式２で表現されることを特徴とする、請求項９に記載の電極積層体：
ＬｉｘＮｉｙＭｎ２−ｙＯ４      （２）
前記式で、０．９≦ｘ≦１．２、０．４≦ｙ≦０．５であり、
Ａは−１または−２価の一つ以上の陰イオンである。
【請求項１１】
前記リチウム金属酸化物は、ＬｉＮｉ０．５Ｍｎ１．５Ｏ４またはＬｉＮｉ０．４Ｍｎ１．６Ｏ４であることを特徴とする、請求項１０に記載の電極積層体。
【請求項１２】
前記陰極材コーティング層は下記化学式３で表現されるリチウム金属酸化物を含むことを特徴とする、請求項１に記載の電極積層体：
ＬｉａＭ’ｂＯ４−ｃＡｃ      （３）
前記式で、Ｍ’はＴｉ、Ｓｎ、Ｃｕ、Ｐｂ、Ｓｂ、Ｚｎ、Ｆｅ、Ｉｎ、Ａｌ及びＺｒからなる群から選択される一つ以上の元素であり、
ａ及びｂは０．１≦ａ≦４；０．２≦ｂ≦４の範囲でＭ’の酸化数によって決定され、
ｃは０≦ｃ＜０．２の範囲で酸化数によって決定され、
Ａは−１または−２価の一つ以上の陰イオンである。
【請求項１３】
前記化学式３の酸化物は下記化学式４で表現されることを特徴とする、請求項１２に記載の電極積層体：
ＬｉａＭ’ｂＯ４−ｃＡｃ      （４）
前記式で、Ｍ’はＴｉ、Ｓｎ、Ｃｕ、Ｐｂ、Ｓｂ、Ｚｎ、Ｆｅ、Ｉｎ、Ａｌ及びＺｒからなる群から選択される一つ以上の元素であり、
ａ及びｂは０．５≦ａ≦３；１≦ｂ≦２．５の範囲でＭ’の酸化数によって決定され；
ｃは０≦ｃ＜０．２の範囲で酸化数によって決定され、
Ａは−１または−２価の一つ以上の陰イオンである。
【請求項１４】
前記リチウム金属酸化物は、Ｌｉ１．３３Ｔｉ１．６７Ｏ４またはＬｉＴｉ２Ｏ４であることを特徴とする、請求項１３に記載の電極積層体。
【請求項１５】
第１単位体と第２単位体の間に挟まれている多孔性高分子膜は、電極端子が形成されていない第１単位体及び第２単位体のそれぞれの側面を包んでいる分離シートであることを特徴とする、請求項８に記載の電極積層体。
【請求項１６】
前記電極積層体は、分離シート上に第１単位体と第２単位体を配列し、分離シートを巻き取るか折り曲げることで製作されることを特徴とする、請求項１５に記載の電極積層体。
【請求項１７】
請求項１〜１６のいずれか一項による電極積層体をケースに内蔵された状態でケースを密封したことを特徴とする、リチウム二次電池。
【請求項１８】
２５℃の温度で１Ｃの充電速度で充電し１Ｃの放電速度で充放電を繰り返すとき、１００回での容量維持率が７０％以上であることを特徴とする、請求項１７に記載のリチウム二次電池。
【請求項１９】
前記リチウム二次電池はリチウムイオン電池であることを特徴とする、請求項１７に記載のリチウム二次電池。
【請求項２０】
前記リチウム二次電池はリチウムイオンポリマー電池であることを特徴とする、請求項１７に記載のリチウム二次電池。
【発明の詳細な説明】
【技術分野】
【０００１】
本発明は陽極集電体上に陽極材コーティング層が形成されている陽極；陰極集電体上に陰極材コーティング層が形成されている陰極；及び陽極と陰極の間に挟まれている多孔性高分子膜；を含み、陽極、陰極及び多孔性高分子膜は、最外側電極が陰極となるように平面を基準に高さ方向に積層されており、陽極材コーティング層のコーティング面積は陰極材コーティング層のコーティング面積より大きいことを特徴とする電極積層体に関する。
【背景技術】
【０００２】
化石燃料の枯渇によるエネルギー源の価格上昇、環境汚染の関心が高くなり、環境に優しい代替エネルギー源に対する要求が未来生活のための必須不可欠な要因となっている。よって、原子力、太陽光、風力、潮力などの多様な電力生産技術に対する研究が持続しており、このように生産されたエネルギーをもっと効率的に使うための電力貯蔵装置にも至大な関心が集まっている。
【０００３】
特に、リチウム二次電池の場合、モバイル機器に対する技術開発及び需要が高くなるにつれてエネルギー源としての需要が急激に増加しており、近年には電気自動車（ＥＶ）、ハイブリッド電気自動車（ＨＥＶ）の動力源としての使用が実現化しており、グリッド（Ｇｒｉｄ）化による電力補助電源などの用途にも使用領域が拡がっている。
【０００４】
リチウム二次電池は、集電体上にそれぞれコーティング層が塗布されている陽極と陰極の間に多孔性の高分子膜が挟まれた電極組立体にリチウム塩を含む非水系電解質が含浸されている構造になっている。陽極コーティング層は主にリチウムコバルト系酸化物、リチウムマンガン系酸化物、リチウムニッケル系酸化物、リチウム複合酸化物などからなっており、陰極コーティング層は主に炭素系物質からなっている。
【０００５】
しかし、陰極コーティング層として炭素系物質を用いたリチウム二次電池においては、最初の充放電の際、炭素系物質の層状構造内に挿入された一部のリチウムイオンで非可逆容量が発生し、放電容量の低下がもたらされる。また、炭素材料は、酸化／還元電位がＬｉ／Ｌｉ＋の電位に対して０．１Ｖ程度と低いので、陰極表面で非水系電解液の分解が引き起こされ、リチウムと反応して炭素材料表面を被覆する層（ｐａｓｓｉｖａｔｉｎｇ ｌａｙｅｒまたはｓｏｌｉｄ ｅｌｅｃｔｒｏｌｙｔｅ ｉｎｔｅｒｆａｃｅ；ＳＥＩ膜）が形成される。このようなＳＥＩ膜は使用する電解液システムによってその厚さ及び境界面の状態が変わって充放電特性にも影響を及ぼす。さらに、パワーツールなどのように高出力特性が要求される分野に使われる二次電池においては、このような薄厚のＳＥＩ膜であっても、これによって抵抗が高くなってＲＤＳ（ｒａｔｅ ｄｅｔｅｒｍｉｎｉｎｇ ｓｔｅｐ）となることができる。また、陰極表面にリチウム化合物が生成することにより、充放電の繰り返しによってリチウムの可逆容量が徐々に減少し、放電容量が減少して、サイクル（ｃｙｃｌｅ）劣化が発生するという問題がある。
【０００６】
一方、構造的に安定してサイクル特性が良好な陰極コーティング層として、リチウムチタン酸化物（Ｌｉｔｈｉｕｍ Ｔｉｔａｎｉｕｍ Ｏｘｉｄｅ：ＬＴＯ）が検討されている。このようなリチウムチタン酸化物を陰極コーティング層として含むリチウム二次電池は、陰極の酸化／還元電位がＬｉ／Ｌｉ＋の電位に対して１．５Ｖ程度と相対的に高くて電解液の分解がほとんど発生せず、結晶構造の安全性によってサイクル特性が優秀である。
【０００７】
また、陽極コーティング層としてはＬｉＣｏＯ２が主に使われたが、現在はその外に他の層状陽極コーティング層としてＮｉ系（Ｌｉ（Ｎｉ−Ｃｏ−Ａｌ）Ｏ２）、Ｎｉ−Ｃｏ−Ｍｎ系（Ｌｉ（Ｎｉ−Ｃｏ−Ｍｎ）Ｏ２）などと高安定性スピネル型Ｍｎ系（ＬｉＭｎ２Ｏ４）などが使われている。特に、スピネル型マンガン系電池はひととき携帯電話にも適用されたが、高機能最優先の携帯電話市場に直面し、エネルギー密度が段々低下して、低価格という利点を活用することができなかった。これにより、スピネル型マンガン系陽極活物質のエネルギー密度を高める方法に対して多くの研究が進んでいる。
【０００８】
一方、リチウム二次電池のエネルギー密度を高める方法にはいくつかのものを考慮することができるが、その中でも電池の作動電位を上昇させることが効果的な方法である。従来のＬｉＣｏＯ２、ＬｉＮｉＯ２、ＬｉＭｎ２Ｏ４を陽極材コーティング層として使用したリチウム二次電池は、作動電位がいずれも４Ｖ級のもので、平均作動電位が３．６〜３．８Ｖである。これはＣｏイオン、ＮｉイオンまたはＭｎイオンの酸化還元によって電位が決定されるからである。これに対し、ＬｉＭｎ２Ｏ４のＭｎの一部をＮｉなどに切り替えたスピネル構造を持つ化合物を陽極コーティング層として使えば、５Ｖ級の作動電位を持つリチウム二次電池を得ることが可能である。したがって、リチウムチタン酸化物の陰極コーティング層に対応する陽極コーティング層として近年に検討されているものがリチウムニッケルマンガン複合酸化物（ＬＮＭＯ）である。
【０００９】
しかし、陽極及び陰極コーティング層として、前記リチウムチタン酸化物とリチウムニッケルマンガン複合酸化物を含むリチウム二次電池の場合、陽極と陰極のコーティング面積及び配列によって総エネルギーと寿命安全性が影響を受けるので、前記陽極と陰極の適切なコーティング面積及び配列が重要である。
【００１０】
したがって、このような要求を根本的に解決することができる技術の必要性が高い実情である。
【発明の概要】
【発明が解決しようとする課題】
【００１１】
本発明は前記のような従来技術の問題点と過去からあってきた技術的課題を解決することを目的とする。
【００１２】
本発明の発明者は、深い研究及び多様な実験を通じて、陽極、陰極、及び前記陽極と陰極の間に挟まれる多孔性高分子膜を含む電極積層体において、陽極材コーティング層のコーティング面積を陰極材コーティング層のコーティング面積より広く構成し、陽極、陰極及び多孔性高分子膜を、最外側電極が陰極になるように、平面を基準に高さ方向に積層することで、二次電池の寿命特性及びエネルギー性能を極大化させることができることを確認した。
【００１３】
また、本発明の他の目的は、別途の装置や更なる工程の付加なく、陽極及び陰極の適切なコーティング面積及び配列によって所望の効果を発揮して、製造工程を簡素化し、製造コストを節減することができる電極積層体及びこれを含む二次電池を提供することである。
【課題を解決するための手段】
【００１４】
このような目的を達成するための本発明による電極積層体は、陽極集電体上に陽極材コーティング層が形成されている陽極；陰極集電体上に陰極材コーティング層が形成されている陰極；及び陽極と陰極の間に挟まれている多孔性高分子膜；を含み、
陽極、陰極及び多孔性高分子膜は、最外側電極が陰極になるように、平面を基準に高さ方向に積層されており、
陽極材コーティング層のコーティング面積は陰極材コーティング層のコーティング面積より広い構造になっている。
【００１５】
従来、陰極活物質として炭素系物質を使う場合、陰極表面にリチウム化合物が生成することによる可逆容量の減少という問題のため、陰極の容量が陽極の容量より大きくなければならなかったが、ＬＴＯを使うことによってリチウムプレイティングを防止することができるようになり、陰極容量制限のセル設計が可能となった。
【００１６】
したがって、高電圧陽極使用の際、問題となった電解液が酸化する電位でセルが作動して発生するガス放出及び副産物の生成は陰極の全容量を陽極の全容量より少なくするか同じにして（Ｎ／Ｐ ｒａｔｉｏ≦１）、陰極のカットオフ電圧（ｃｕｔ−ｏｆｆ ｖｏｌｔａｇｅ）に先にかかるようにすることで、陽極の電位が高く上がることを防いで解決することができる。
【００１７】
本発明による電極積層体及びこれを含む二次電池は、陰極の容量を陽極の容量より少なくするために、陽極材コーティング層のコーティング面積を陰極材コーティング層のコーティング面積より広く構成することができる。
【００１８】
前記電極積層体は、単位面積当たり陽極活物質の質量が単位面積当たり陰極活物質の質量より大きくてよい。
【００１９】
また、前記電極積層体は、単位面積当たり陰極の可逆容量に対する単位面積当たり陽極の可逆容量の比は１以下であることができる。
【００２０】
このような場合、前記陽極の厚さは陰極の厚さと同一であるか、陰極の厚さより厚い構造であることができる。
【００２１】
また、前記陽極材コーティング層の体積は陰極材コーティング層の体積と同一であるか、陰極材コーティング層の体積より大きい構造であることができる。
【００２２】
一具体例において、前記電極積層体は、陰極が陽極間に位置し、陽極と陰極の間には多孔性高分子膜が挟まれている構造の第１単位体と、陽極が陰極の間に位置し、陽極と陰極の間には多孔性分離膜が挟まれている構造の第２単位体との組合せ構造であることができる。
【００２３】
前記陽極材コーティング層は下記化学式１で表現されるスピネル構造のリチウム金属酸化物を含むことができる。
【００２４】
ＬｉｘＭｙＭｎ２−ｙＯ４−ｚＡｚ      （１）
【００２５】
前記式で、０．９≦ｘ≦１．２、０＜ｙ＜２、０≦ｚ＜０．２であり、
Ｍは、Ａｌ、Ｍｇ、Ｎｉ、Ｃｏ、Ｆｅ、Ｃｒ、Ｖ、Ｔｉ、Ｃｕ、Ｂ、Ｃａ、Ｚｎ、Ｚｒ、Ｎｂ、Ｍｏ、Ｓｒ、Ｓｂ、Ｗ、Ｔｉ及びＢｉからなる群から選択される一つ以上の元素であり、
Ａは−１または−２価の一つ以上の陰イオンである。
【００２６】
また、前記化学式１の酸化物は下記化学式２で表現できる。
【００２７】
ＬｉｘＮｉｙＭｎ２−ｙＯ４      （２）
【００２８】
前記式で、０．９≦ｘ≦１．２、０．４≦ｙ≦０．５であり、
この場合、前記リチウム金属酸化物はＬｉＮｉ０．５Ｍｎ１．５Ｏ４またはＬｉＮｉ０．４Ｍｎ１．６Ｏ４であることができるが、これに限定されるものではない。
【００２９】
他の具体例において、前記陰極材コーティング層は下記化学式３で表現されるリチウム金属酸化物を含むことができる。
【００３０】
ＬｉａＭ’ｂＯ４−ｃＡｃ      （３）
【００３１】
前記式で、Ｍ’はＴｉ、Ｓｎ、Ｃｕ、Ｐｂ、Ｓｂ、Ｚｎ、Ｆｅ、Ｉｎ、Ａｌ及びＺｒからなる群から選択される一つ以上の元素であり、
ａ及びｂは０．１≦ａ≦４；０．２≦ｂ≦４の範囲でＭ’の酸化数（ｏｘｉｄａｔｉｏｎ ｎｕｍｂｅｒ）によって決定され、
ｃは０≦ｃ＜０．２の範囲で酸化数によって決定され、
Ａは−１または−２価の一つ以上の陰イオンである。
【００３２】
また、前記化学式３の酸化物は下記化学式４で表現できる。
【００３３】
ＬｉａＭ’ｂＯ４−ｃＡｃ      （４）
【００３４】
前記式で、Ｍ’はＴｉ、Ｓｎ、Ｃｕ、Ｐｂ、Ｓｂ、Ｚｎ、Ｆｅ、Ｉｎ、Ａｌ及びＺｒからなる群から選択される一つ以上の元素であり、
ａ及びｂは０．５≦ａ≦３；１≦ｂ≦２．５の範囲でＭ’の酸化数によって決定され、
ｃは０≦ｃ＜０．２の範囲で酸化数によって決定され、
Ａは−１または−２価の一つ以上の陰イオンである。
【００３５】
このような場合、前記リチウム金属酸化物はＬｉ１．３３Ｔｉ１．６７Ｏ４またはＬｉＴｉ２Ｏ４であることができるが、これに限定されるものではない。
【００３６】
一具体例において、前記第１単位体と第２単位体の間に挟まれている多孔性高分子膜は、電極端子が形成されていない第１単位体及び第２単位体のそれぞれの側面を包んでいる分離シートであることができる。
【００３７】
前記電極積層体は、分離シート上に第１単位体と第２単位体を配列し、分離シートを巻き取るか折り曲げることで製作できる。
【００３８】
本発明による電極積層体のその他の成分については以下に説明する。
【００３９】
前記陽極は、陽極集電体上に陽極活物質、導電材及びバインダーの混合物である陽極材を塗布した後、乾燥及びプレシングすることで製造され、必要によっては前記混合物に充填材をさらに添加することもある。
【００４０】
前記陽極集電体は、一般的に３〜５００μｍの厚さに製作する。このような陽極集電体は、当該電池に化学的変化を引き起こさないながらも高伝導性を持つものであれば特に制限されるものではなく、例えば、ステンレススチール、アルミニウム、ニッケル、チタン、塑性炭素、またはアルミニウムやステンレススチールの表面にカーボン、ニッケル、チタン、銀などで表面処理したものなどが使用できる。集電体はその表面に微細な凹凸を形成して陽極活物質の接着力を高めることもでき、フィルム、シート、ホイル、ネット、多孔質体、発泡体、不織布体などの多様な形態が可能である。
【００４１】
前記導電材は、通常的に陽極活物質を含む混合物の全重量を基準に１〜５０重量％で添加される。このような導電材は当該電池に化学的変化を引き起こさないながらも導電性を持つものであれば特に制限されるものではない。例えば、天然黒鉛や人造黒鉛などの黒鉛；カーボンブラック、アセチレンブラック、ケッチェンブラック、チャネルブラック、ファーネスブラック、ランプブラック、サマーブラックなどのカーボンブラック；炭素繊維や金属繊維などの導電性繊維；フッ化カーボン、アルミニウム、ニッケル粉末などの金属粉末；酸化亜鉛、チタン酸カリウムなどの導電性ウイスキー；酸化チタンなどの導電性金属酸化物；ポリフェニレン誘導体などの導電性素材などが使用できる。
【００４２】
前記バインダーは活物質と導電材などの結合と集電体に対する結合に役立つ成分で、通常、陽極活物質を含む混合物全重量を基準に１〜５０重量％で添加される。このようなバインダーの例としては、ポリフッ化ビニリデン、ポリビニルアルコール、カルボキシメチルセルロース（ＣＭＣ）、澱粉、ヒドロキシプロピルセルロース、再生セルロース、ポリビニルピロリドン、テトラフルオロエチレン、ポリエチレン、ポリプロピレン、エチレン−プロピレン−ジエンターポリマー（ＥＰＤＭ）、スルホン化ＥＰＤＭ、スチレンブチレンゴム、フッ素ゴム、多様な共重合体などを挙げることができる。
【００４３】
前記充填材は陽極の膨脹を抑制する成分として選択的に使われ、当該電池に化学的変化を引き起こさないながらも繊維状材料であれば特に制限されるものではなく、例えば、ポリエチレン、ポリプロピレンなどのオレフィン系重合体；ガラス繊維、炭素繊維などの繊維状物質が使われる。
【００４４】
一方、前記陰極は、陰極集電体上に陰極活物質を含んでいる陰極材を塗布、乾燥及びプレシングすることで製造され、必要によって前記のような導電材、バインダー、充填材などが選択的にさらに含まれることができる。
【００４５】
前記陰極集電体は、一般的に３〜５００μｍの厚さに製作される。このような陰極集電体は、当該電池に化学的変化を引き起こさないながらも導電性を持つものであれば特に制限されるものではなく、例えば、銅、ステンレススチール、アルミニウム、ニッケル、チタン、塑性炭素、銅ステンレススチールの表面にカーボン、ニッケル、チタン、銀などで表面処理したもの、アルミニウム−カドミウム合金などが使用できる。また、陽極集電と同様に、表面に微細な凹凸を形成して陰極活物質の結合力を強化させることもでき、フィルム、シート、ホイル、ネット、多孔質体、発泡体、不織布体などの多様な形態に使用できる。
【００４６】
前記多孔性高分子膜は陽極と陰極の間に挟まれ、高いイオン透過度と機械的強度を持つ絶縁性の薄膜が使われる。多孔性高分子膜の気孔の直径は一般的に０．０１〜１０μｍ、厚さは一般的に５〜３００μｍである。このような多孔性高分子膜としては、例えば、耐化学性及び疎水性のポリプロピレンなどのオレフィン系ポリマー；ガラスまたはポリエチレンなどから作られたシートや不織布などが使われる。電解質としてポリマーなどの固体電解質が使われる場合には、固体電解質が分離膜を兼ねることもできる。
【００４７】
また、本発明は、前記電極積層体をケースに内蔵した状態で電極リチウム塩含有電解液が含浸されており、前記ケースが密封されたリチウム二次電池を提供する。
【００４８】
本発明による二次電池のその他の成分については以下に説明する。
【００４９】
前記リチウム塩含有電解液は電解液とリチウム塩からなっており、前記電解液としては非水系有機溶媒、有機固体電解質、無機固体電解質などが使われるが、これに限定されるものではない。
【００５０】
前記非水系有機溶媒としては、例えば、Ｎ−メチル−２−ピロリジノン、プロピレンカーボネイト、エチレンカーボネイト、ブチレンカーボネイト、ジメチルカーボネイト、ジエチルカーボネイト、ガンマ−ブチロラクトン、１，２−ジメトキシエタン、テトラヒドロキシフラン（ｆｒａｎｃ）、２−メチルテトラヒドロフラン、ジメチルスルホキシド、１，３−ジオキソラン、ホルムアミド、ジメチルホルムアミド、ジオキソラン、アセトニトリル、ニトロメタン、ギ酸メチル、酢酸メチル、リン酸トリエステル、トリメトキシメタン、ジオキソラン誘導体、スルホラン、メチルスルホラン、１，３−ジメチル−２−イミダゾリジノン、プロピレンカーボネイト誘導体、テトラヒドロフラン誘導体、エーテル、ピロピオン酸メチル、プロピオン酸エチルなどの非プロトン性有機溶媒が使用できる。
【００５１】
前記有機固体電解質としては、例えば、ポリエチレン誘導体、ポリエチレンオキシド誘導体、ポリプロピレンオキシド誘導体、リン酸エステルポリマー、ポリアジテイションリシン（ａｇｉｔａｔｉｏｎ ｌｙｓｉｎｅ）、ポリエステルスルフィド、ポリビニルアルコール、ポリフッ化ビニリデン、イオン性解離基を含む重合剤などが使用できる。
【００５２】
前記無機固体電解質としては、例えば、Ｌｉ３Ｎ、ＬｉＩ、Ｌｉ５ＮＩ２、Ｌｉ３Ｎ−ＬｉＩ−ＬｉＯＨ、ＬｉＳｉＯ４、ＬｉＳｉＯ４−ＬｉＩ−ＬｉＯＨ、Ｌｉ２ＳｉＳ３、Ｌｉ４ＳｉＯ４、Ｌｉ４ＳｉＯ４−ＬｉＩ−ＬｉＯＨ、Ｌｉ３ＰＯ４−Ｌｉ２Ｓ−ＳｉＳ２などのＬｉの窒化物、ハロゲン化物、硫酸などが使用できる。
【００５３】
前記リチウム塩は前記非水系電解質に溶解しやすい物質で、例えば、ＬｉＣｌ、ＬｉＢｒ、ＬｉＩ、ＬｉＣｌＯ４、ＬｉＢＦ４、ＬｉＢ１０Ｃｌ１０、ＬｉＰＦ６、ＬｉＣＦ３ＳＯ３、ＬｉＣＦ３ＣＯ２、ＬｉＡｓＦ６、ＬｉＳｂＦ６、ＬｉＡｌＣｌ４、ＣＨ３ＳＯ３Ｌｉ、（ＣＦ３ＳＯ２）２ＮＬｉ、クロロボランリチウム、低級脂肪族カルボン酸リチウム、４フェニルホウ酸リチウム、イミドなどが使用できる。
【００５４】
また、電解液には、充放電特性、難燃性などの改善のために、例えば、ピリジン、亜リン酸トリエチル、トリエタノールアミン、環状エーテル、エチレンジアミン、ｎ−Ｇｌｅｉｍ（ｇｌｙｍｅ）、ヘキサフォスフェートトリアミド、ニトロベンゼン誘導体、硫黄、キノンイミン染料、Ｎ−置換オキサゾリジノン、Ｎ，Ｎ−置換イミダゾリジン、エチレングリコールジアルキルエーテル、アンモニウム塩、ピロール、２−メトキシエタノール、三塩化アルミニウムなどが添加されることもできる。場合によっては、不燃性を付与するために、四塩化炭素、三フッ化エチレンなどのハロゲン含有溶媒をさらに含むこともでき、高温保存特性を向上させるために、二酸化炭酸ガスをさらに含むこともでき、ＦＥＣ（Ｆｌｕｏｒｏ−Ｅｔｈｙｌｅｎｅ Ｃａｒｂｏｎａｔｅ）、ＰＲＳ（Ｐｒｏｐｅｎｅ ｓｕｌｔｏｎｅ）などをさらに含むことができる。
【００５５】
好ましい一例において、ＬｉＰＦ６、ＬｉＣｌＯ４、ＬｉＢＦ４、ＬｉＮ（ＳＯ２ＣＦ３）２などのリチウム塩を、高誘電性溶媒であるＥＣまたはＰＣの環状炭酸エステルと低粘度溶媒であるＤＥＣ、ＤＭＣまたはＥＭＣの線形カーボネイトの混合溶媒に添加してリチウム塩含有非水系電解質を製造することができる。
【００５６】
前記リチウム二次電池は、２５℃の温度で１Ｃの充電速度で充電し、１Ｃの放電速度で充放電を繰り返すとき、１００回での容量維持率が７０％以上であることができる。
【００５７】
また、前記リチウム二次電池はリチウムイオン電池であるか、またはリチウムイオンポリマー電池であることができる。
【図面の簡単な説明】
【００５８】
【図１】本発明の一実施例による電極積層体の模式図である。
【図２】本発明の他の実施例による電極積層体の模式図である。
【図３】本発明のさらに他の実施例による電極積層体の模式図である。
【図４】本発明の実施例１及び比較例１〜比較例３による電極積層体の模式図である。
【図５】本発明の実施例１及び比較例２による電極積層体のサイクルによる性能実験結果を示す模式図である。
【図６】本発明の比較例３及び比較例４による電極積層体のサイクルによる性能実験結果を示す模式図である。
【発明を実施するための形態】
【００５９】
以下、本発明の実施例を添付図面に基づいて説明するが、これは本発明のもっと容易な理解のためのもので、本発明の範疇がこれによって限定されるものではない。
【００６０】
図１には本発明の一実施例による電極積層体の模式図が示されている。
【００６１】
まず、図１を参照すれば、本発明による電極積層体１００は、陽極集電体上に陽極材コーティング層が形成されている陽極１３０；陰極集電体上に陰極材コーティング層が形成されている陰極１１１、１１２；及び陽極１３０と陰極１１１、１１２の間に挟まれている多孔性高分子膜１２１、１２２；を含む構造になっており、前記陽極１３０、陰極１１１、１１２及び多孔性高分子膜１２１、１２２は、最外側電極が陰極１１１、１１２になるように、平面を基準に高さ方向に積層されており、前記陽極材コーティング層のコーティング面積は陰極材コーティング層のコーティング面積より広い構造になっている。
【００６２】
すなわち、前記電極積層体１００は、相対的にコーティング面積が小さな二つの陰極１１１、１１２の間に相対的にコーティング面積が広い一つの陽極１３０が多孔性高分子膜１２１、１２２を挟んで前記二つの陰極１１１、１１２と対面している構造になっている。
【００６３】
このような場合、前記陽極１３０は活物質としてリチウムニッケルマンガン複合酸化物を含んでおり、前記陰極１１１、１１２は活物質としてリチウムチタン酸化物を含んでいる。
【００６４】
図２には本発明の他の実施例による電極積層体の模式図が示されている。
【００６５】
図２を参照すれば、本発明による電極積層体２００は、陰極が陽極の間に位置し、陽極と陰極の間には多孔性高分子膜が挟まれている構造の第１単位体２０２、２０４と、陽極が陰極の間に位置し、陽極と陰極の間には多孔性分離膜が挟まれている構造の第２単位体２０１、２０３、２０５との組合せ構造になっている。
【００６６】
また、各単位体２０１、２０２、２０３、２０４、２０５を成す陽極及び陰極において、陽極材コーティング層のコーティング面積は陰極材コーティング層のコーティング面積より広い構造になっている。
【００６７】
また、前記各単位体２０１、２０２、２０３、２０４、２０５を成す陽極は活物質としてリチウムニッケルマンガン複合酸化物を含んでおり、陰極は活物質としてリチウムチタン酸化物を含んでいる。
【００６８】
前記電極積層体２００の第１単位体２０２、２０４と第２単位体２０１、２０３、２０５の間に挟まれている多孔性高分子膜２０６は、電極端子が形成されていない第１単位体２０２、２０４及び第２単位体２０１、２０３、２０５のそれぞれの側面を包んでいる分離シートである。
【００６９】
また、前記電極積層体２００は、分離シート上に第１単位体２０２、２０４と第２単位体２０１、２０３、２０５を配列し、分離シートを折り曲げることで製作される。
【００７０】
図３には本発明のさらに他の実施例による電極積層体の模式図が示されている。
【００７１】
図３を参照すれば、図２の電極積層体２００と同様に、本発明による電極積層体３００は、陰極が陽極の間に位置し、陽極と陰極の間には多孔性高分子膜が挟まれている構造の第１単位体３０２、３０４と、陽極が陰極の間に位置し、陽極と陰極の間には多孔性分離膜が挟まれている構造の第２単位体３０１、３０３、３０５との組合せ構造になっている。
【００７２】
また、各単位体３０１、３０２、３０３、３０４、３０５を成す陽極及び陰極において、陽極材コーティング層のコーティング面積は陰極材コーティング層のコーティング面積より広い構造になっている。
【００７３】
また、前記各単位体３０１、３０２、３０３、３０４、３０５を成す陽極は活物質としてリチウムニッケルマンガン複合酸化物を含んでおり、陰極は活物質としてリチウムチタン酸化物を含んでいる。
【００７４】
前記電極積層体３００の第１単位体３０２、３０４と第２単位体３０１、３０３、３０５の間に挟まれている多孔性高分子膜３０６は、電極端子が形成されていない第１単位体３０２、３０４及び第２単位体３０１、３０３、３０５のそれぞれの側面を包んでいる分離シートである。
【００７５】
また、前記電極積層体２００は、分離シート上に第１単位体２０２、２０４と第２単位体２０１、２０３、２０５を配列し、分離シートを巻き取ることで製作される。
【００７６】
以下、実施例に基づいて本発明の内容を詳細に説明するが、本発明の範疇がこれによって限定されるものではない。
【００７７】
＜実施例１＞
ＬｉＮｉ０．５Ｍｎ１．５Ｏ４の組成を持つ陽極活物質を使用し、陽極活物質：Ｓｕｐｅｒ−Ｐ：ＳＢＲ／ＣＭＣの量が重量比で９５：２．５：２．５となるように計量した後、ミキサーに入れてミキシング（ｍｉｘｉｎｇ）して陽極合剤を製造した後、２０μｍ厚さのアルミニウムホイルに前記陽極合剤を２００μｍの厚さでコートした後、圧延及び乾燥して陽極を製造した。
【００７８】
Ｌｉ１．３３Ｔｉ１．６７Ｏ４の組成を持つ陰極活物質を使用し、陰極活物質：Ｓｕｐｅｒ−Ｐ：ＳＢＲ／ＣＭＣの量が重量比で９５：２．５：２．５となるように計量した後、ミキサーに入れてミキシングして陰極合剤を製造した後、２０μｍ厚さの銅ホイルに前記陰極合剤を２００μｍ厚さでコートした後、圧延及び乾燥することで、陰極材コーティング層のコーティング面積が前記陽極材コーティング層のコーティング面積の９０％である陰極を製造した。
【００７９】
前記二つの陰極の間に多孔性高分子膜を介して一つの陽極を挟んで電極積層体を製造した。
【００８０】
前記電極積層体と電解質としてＬｉＰＦ６が１モル溶けており、ＥＣ：ＰＣの量が１：１のカーボネイト電解液を用いて電池を製作した。
【００８１】
＜比較例１＞
最外層と同様な方法で二つの陽極の間に多孔性高分子膜を介して一つの陰極を挟んだ電極積層体を使ったことを除き、実施例１と同様の方法で電池を製作した。
【００８２】
＜比較例２＞
陽極材コーティング層のコーティング面積が陰極材コーティング層のコーティング面積の９０％であり、二つの陽極の間に多孔性高分子膜を介して一つの陰極を挟んだ電極積層体を使ったことを除き、実施例１と同様の方法で電池を製作した。
【００８３】
＜比較例３＞
陽極材コーティング層のコーティング面積が陰極材コーティング層のコーティング面積の９０％である電極積層体を使ったことを除き、実施例１と同様の方法で電池を製作した。
【００８４】
＜実験例１＞
実施例１と比較例１、２及び３の電池を用い、２５℃の条件で、１Ｃ充電、１Ｃ放電の条件で充放電を１００回繰り返し実施してサイクル特性を評価し、その結果を図５及び図６のグラフで示した。
【００８５】
図５及び図６のグラフを参照すれば、陰極のコーティング面積が陽極のコーティング面積の９０％である電極積層体４１０、４２０を含んでいる実施例１及び比較例１の電池が、陽極材コーティング面積が陰極のコーティング面積の９０％である電極積層体４３０、４４０を含んでいる比較例２及び比較例３の電池より優れた寿命特性及びエネルギー性能を発揮する。
【００８６】
特に、図５を参照すれば、実施例１の電池は相対的にコーティング面積が小さな二つの陰極の間に多孔性高分子膜を介して、相対的にコーティング面積が広い陽極を挟むように電極積層体４１０を構成することで、二次電池の寿命特性とエネルギー性能を極大化させることができる。
【００８７】
したがって、本発明による電極積層体及びこれを含む二次電池は、陽極材コーティング層のコーティング面積を陰極材コーティング層のコーティング面積より広く構成し、陽極、陰極及び多孔性高分子膜を、最外側電極が陰極になるように平面を基準に高さ方向に積層することで、二次電池の寿命特性とエネルギー性能を極大化させることができ、別途の装置や更なる工程の付加なく、陽極及び陰極の適切なコーティング面積及び配列によって所望の効果を発揮することにより、製造工程が簡素化し、製造コストを節減することができる効果を提供することができる。
【００８８】
本発明が属した分野で通常の知識を持つ者であれば前記内容に基づいて本発明の範疇内で多様な応用及び変形が可能であろう。
【産業上の利用可能性】
【００８９】
以上説明したように、本発明による電極積層体及びこれを含む二次電池は、陽極材コーティング層のコーティング面積を陰極材コーティング層のコーティング面積より広く構成し、陽極、陰極及び多孔性高分子膜を、最外側電極が陰極になるように平面を基準に高さ方向に積層することで、二次電池の寿命特性とエネルギー性能を極大化させることができ、別途の装置や更なる工程の付加なく、陽極及び陰極の適切なコーティング面積及び配列によって所望の効果を発揮することにより、製造工程が簡素化し、製造コストを節減することができる効果がある。
【図１】
2016506603.tif 000003
【図２】
2016506603.tif 000004
【図３】
2016506603.tif 000005
【図４】
2016506603.tif 000006
【図５】
2016506603.tif 000007
【図６】
2016506603.tif 000008
【国際調査報告】
2016506603.tif 000009
2016506603.tif 000010
2016506603.tif 000011
2016506603.tif 000012